СПОСОБ ОЧИСТКИ МЕТАЛЛИЧЕСКИХ БЮГЕЛЬНЫХ КАРКАСОВ, КОРОНОК И МОСТОВИДНЫХ ПРОТЕЗОВ
METHOD OF CLEANING METAL SURFACES OF CLASP FRAMEWORKS, CROWNS AND DENTAL BRIDGES

Изобретение относится к области производства зубных протезов и может быть использовано в ортопедической стоматологии для очистки металлических бюгельных каркасов, коронок и мостовидных протезов от формовочной массы после литья.
Известны способы очистки металлических бюгельных каркасов, коронок и мостовидных протезов от формовочной массы после литья в корундоструйном аппарате с использованием корундового абразива с величиной зерен 250 мкм, а также с помощью металлических щеток (Погодин B.C., Пономарева В.А. Руководство для зубных техников. - Л.: Медицина, 1983).
Наиболее близким по технической сущности является способ очистки литья химическим способом с применением гидрата окиси калия, расплавленного до жидкого состояния 360-400°С. Опущенная в эту жидкость на некоторое время 2-5 мин, отливка полностью освобождается от огнеупорного материала и готова для последующей отделки (Погодин B.C., Пономарева В.А. Руководство для зубных техников. - Л.: Медицина, 1983. 240 с.)
Недостатками этого способа являются значительное растравливание зубных протезов. В процессе очистки отливок от керамики в расплаве накапливаются продукты химического взаимодействия, в результате чего расплав превращается в гидроксидно-силикатный. Так как процесс удаления керамики осуществляется непрерывно, то состав расплава является функцией времени и количества растворенных в нем окислов. Можно считать, что реакционная способность расплава определяется содержанием растворенного в нем диоксида кремния. Наблюдается загущение расплавов керамикой, в соответствии с чем изменяется их реакционная способность.
Задача изобретения - уменьшение растравливания металлических бюгельных каркасов, коронок и мостовидных протезов, снижение стоимости процесса.
Сущность изобретения заключается в том, что способ очистки металлических бюгельных каркасов, коронок и мостовидных протезов от формовочной массы после литья включает обработку в расплаве при температуре 350-450°С, в течение 2-5 минут в щелочно-солевом расплаве, состоящем из гидроксида натрия и хлорида калия при следующем соотношении компонентов, мас.%:
гидроксида натрия - 85-90;
хлорида калия - 10-15.
Оптимальная температура щелочно-солевого расплава и рабочий режим выбираются в зависимости от состава ванны и категории сложности отливок. Процесс проводится таким образом, что поверхность отливки не подвергалась заметной коррозии, а растворение керамики происходило достаточно интенсивно. В этом случае оптимальные параметры технологического процесса определяются, с одной стороны, закономерностями растворения кварцевого зерна и связки, с другой - учитывается влияние обработки на механические свойства, ее коррозию, расход реагентов, их стоимость и дефицитность. Следует отметить, что калиевая щелочь более дефицитна и дороже по сравнению с натриевой. Универсальными возможностями применения отличается расплав смеси гидроксида натрия и хлорида калия. Оптимальное содержание хлорида калия зависит от выбранной рабочей температуры (10-15 мас.%). С введением в расплав хлорида калия интенсифицируется процесс травления кварцевой керамики, снижается растворимость силикатов, за счет чего повышается жидкотекучесть и улучшается седиментация шлама, образующегося при очистке отливок, снижается расход щелочи на процесс.
Пример 1.
В графитовый тигель емкостью 100 мл помещают щелочно-солевую смесь массой 100 г, содержащую 85 г гидроксида натрия и 15 г хлорида калия. Тигель с щелочно-солевой смесью помещают в стальной стакан, ставят в шахтную печь и нагревают до расплавления. При достижении 450°С отливки металлических бюгельных каркасов, коронок и мостовидных протезов погружают в расплав и выдерживают в течение 2 минут.
Пример 2.
В графитовый тигель емкостью 100 мл помещают щелочно-солевую смесь массой 100 г, содержащую 87,5 г гидроксида натрия и 12,5 г хлорида калия. Тигель с щелочно-солевой смесью помещают в стальной стакан, ставят в шахтную печь и нагревают до расплавления. При достижении 400°С отливки металлических бюгельных каркасов, коронок и мостовидных протезов погружают в расплав и выдерживают в течение 3 минут.
Пример 3.
В графитовый тигель емкостью 100 мл помещают щелочно-солевую смесь массой 100 г, содержащую 90 г гидроксида натрия и 10 г хлорида калия. Тигель с щелочно-солевой смесью помещают в стальной стакан, ставят в шахтную печь и нагревают до расплавления. При достижении 350°С отливки металлических бюгельных каркасов, коронок и мостовидных протезов погружают в расплав и выдерживают в течение 5 минут.
Технический результат изобретения - уменьшение растравливания металлических бюгельных каркасов, коронок и мостовидных протезов, экономичность процесса, за счет применения более дешевого и доступного гидроксида натрия. Состав характеризуется высокой реакционной способностью и жидкотекучестью, обеспечивает качественную очистку сложных фасонных деталей, узких каналов и отверстий.